(57)【要約】【課題】人工爪の色味や微小な凹凸を十分に隠ぺいしながらも、人工爪への悪影響がなく、日常生活に耐えうる皮膜強度や耐水性を有し、除去が容易にできる人工爪被覆用組成物を提供すること。【解決手段】  次の成分（Ａ）〜（Ｄ）；（Ａ）水不溶性の皮膜を形成するポリマーエマルション（Ｂ）ポリビニルアルコール、ポリビニルピロリドンから選ばれる１種又は２種以上（Ｃ）粉体（Ｄ）水を含有する人工爪被覆用組成物。【選択図】なし【特許請求の範囲】
【請求項１】
次の成分（Ａ）〜（Ｄ）；
（Ａ）水不溶性の皮膜を形成するポリマーエマルション
（Ｂ）ポリビニルアルコール、ポリビニルピロリドンから選ばれる１種又は２種以上
（Ｃ）粉体
（Ｄ）水
を含有する人工爪被覆用組成物。
【請求項２】
前記成分（Ａ）がアクリル酸アルキル共重合体エマルション、アクリル酸アルキル・酢酸ビニル共重合体エマルション、アクリル酸アルキル・スチレン共重合体エマルションから選ばれる１種又は２種以上である請求項１に記載の人工爪被覆用組成物。
【請求項３】
成分（Ａ）の固形分と成分（Ｂ）の含有質量割合（成分（Ａ）の固形分／成分（Ｂ））が４〜２５０である請求項１又は２に記載の人工爪被覆用組成物。
【請求項４】
下記測定方法により求めた透明度が１０未満である請求項１〜３の何れかの項に記載の人工爪被覆用組成物。
測定方法：白色部分と黒色部分を有する隠ぺい力試験紙（ＪＩＳ Ｋ５１０１）に、ドクターブレードにて試料を膜厚８００μｍで塗布し、２０℃で１５分風乾させ、その黒色部分をバックとした際のＬ*ａ*ｂ*値と、白色部分をバックとした際のＬ*ａ*ｂ*値を測定することにより塗布色を測定する。白色部分をバックとした時と黒色部分をバックとした時の測色値から、色差（ΔＥ）を求め、この色差を透明度とする。
【請求項５】
４２℃の湯にて除去することができる請求項１〜４の何れかの項に記載の人工爪被覆用組成物。
【請求項６】
有機溶剤を含有しない請求項１〜５の何れかの項に記載の人工爪被覆用組成物。
【請求項７】
人工爪の色及び形状を損傷せずに除去することができる請求項１〜６の何れかの項に記載の人工爪被覆用組成物。
【発明の詳細な説明】
【技術分野】
【０００１】
本発明は、ジェルネイル等の人工爪の色や微小な凹凸を隠ぺいするための人工爪被覆用組成物であり、具体的には、水不溶性の皮膜を形成するポリマーエマルションと、ポリビニルアルコール、ポリビニルピロリドンから選ばれる１種又は２種以上と、粉体と、水を含有する人工爪被覆用組成物に関し、さらに詳細には、人工爪の上に塗布した際に均一な皮膜を形成し、その皮膜が強度、隠ぺい力、耐水性に優れ、一方でお湯で簡単に除去することができ、被覆時及び除去後も人工爪の状態に変化を生じさせない人工爪被覆用組成物に関する。
【背景技術】
【０００２】
従来より、美爪料は酢酸エチルや酢酸ブチル等の有機溶剤に、皮膜形成剤としてニトロセルロースを含有する溶剤タイプが主流であった。しかしながら、このタイプの美爪料は塗布後２、３日が経過すると皮膜に剥がれやヒビが生じ始めることが多く、化粧持ちが不十分であった。その為、近年では皮膜強度や化粧持ちが非常に優れる人工爪として、重合反応によって硬化する樹脂を用いたスカルプチュアや、ＵＶ照射によって硬化する樹脂を用いたジェルネイル等を使用する人が増えている（例えば特許文献１参照）。これら人工爪は、爪の上で形作ってから硬化させるという高度な技術を要する為、プロのネイリストに施術をしてもらい付けるのが一般的であり、一度の施術でおよそ１ヶ月間爪に装着したまま生活することが可能である。また、宝石やパールを模したラインストーンを、接着剤で付けるのではなく樹脂に一部を埋めた後に硬化させる為、ラインストーンが取れることがなく、デザイン性や審美性も非常に優れる点が特徴である。
【０００３】
しかし、これら人工爪は強固なアクリル樹脂等から形成されているため化粧持ちに非常に優れる一方で、除去は容易ではなく、除去する際にアセトン等の有機溶剤に加えて研磨機等を使用してプロに除去してもらう方法が一般的であり、また、頻繁に除去すると爪にも負担がかかる為、一度付けると基本的には２週間から１ヶ月間は装着したままとなる。よって、色味やデザインを頻繁に変えることは困難であり、また除去したい時に気軽に除去できない点が難点であった。その為、ＴＰＯに合わせて１日だけ色を変更したい時は、一般に汎用されているニトロセルロースを含有する溶剤タイプの美爪料を上から重ね塗りし、一時的に人工爪の色味やデザインを隠ぺいしていた。しかし、溶剤タイプは有機溶剤を含んでおり、除去する際にもアセトン等の有機溶剤を含有するネイルエナメルリムーバーを使用する必要がある為、塗布中や除去中に有機溶剤が人工爪表面にも浸透し、強度が弱くなったり表面を曇らせてしまったりすることが問題であった。また、ニトロセルロースの皮膜は硬く薄い為、人工爪に付けたラインストーンを膜の厚みで隠すことが難しく、且つラインストーンで盛り上がった部分をきっかけに皮膜が欠けやすい点も問題であった。
【０００４】
一方、溶剤タイプの美爪料以外に有機溶剤を含まない水系タイプの美爪料も開発されており、例えば、２種のアクリル系ポリマーエマルジョンを含有する水系美爪料（例えば特許文献２参照）や、水に不溶でかつアルカリ水に溶解する樹脂とアクリル系ポリマーエマルジョン含有する水系美爪料（例えば特許文献３参照）等がある。これらの水系美爪料は、溶剤タイプの問題点であった引火性、溶剤臭、人体への影響、爪に及ぼす悪影響等を改善する為に開発が進められたものであり、溶剤タイプの代替品として用いることができ、本来は爪に直接塗布する目的のものであるが、爪に限らず人工爪の上に塗布した際も人工爪へ悪影響を及ぼすことがない。また、水系美爪料の除去性を高める検討もなされており、例えばエマルション状ポリマーに無機粉末を組み合わせることで一般的なネイルエナメルリムーバーでの除去性を高めた水性ネイルエナメル（特許文献４参照）や、特定のオキシアルキレングリコール誘導体を含有した水性ネイルエナメル用リムーバー（特許文献５参照）、皮膜形成用樹脂成分として酢酸ビニル・ビニルピロリドン共重合体を使用し水での除去を可能としたマニキュア液（特許文献６参照）、特定のトリグリセライドを配合することで剥離性を持たせた水系美爪料（特許文献７参照）等が提案されている。
【先行技術文献】
【特許文献】
【０００５】
【特許文献１】特開２０１１-１２１８６７号公報
【特許文献２】特開平４−１０３５１３号公報
【特許文献３】特開平９-７１５１１号公報
【特許文献４】特開平１０-３６２２５号公報
【特許文献５】特開平６−５６６３１号公報
【特許文献６】特開平９-９５４２３号公報
【特許文献７】特開２００１−３１５２７号公報
【発明の概要】
【発明が解決しようとする課題】
【０００６】
しかしながら、特許文献２や３のような水系美爪料はアクリル系エマルションポリマー等による樹脂皮膜を形成する為、水では除去できず、またアセトン等の有機溶剤を主成分とする一般的なネイルエナメルリムーバーでも除去できず、除去の困難性が問題であった。特許文献４の水性ネイルエナメルは、塗布中は人工爪に対して溶剤による影響はないが、除去時にネイルエナメルリムーバー中に含まれる有機溶剤によって人工爪に曇り等の問題が生じてしまう。また、特許文献５の水性ネイルエナメル専用リムーバーで落とす場合は、人工爪に問題は生じないが、専用のリムーバーを使用する煩雑性があった。更に、特許文献６の水で除去可能なマニキュア液は、塗布時、除去時共に人工爪への影響はないが、耐水性がない為手洗い等の日常生活の行動で落ちてしまう可能性が高く、極めて短時間の化粧持ちしかない。また、特許文献７のような剥離性皮膜を形成する水系美爪料は、手の爪で容易に剥離できることから、布の摩擦等には耐えられるが、爪を硬いものにぶつけたり引っかけたりした際に剥離してしまう点が問題であった。
【０００７】
このようにＴＰＯに合わせて人工爪の色味やデザインを十分に隠ぺいしながらも、人工爪への悪影響がなく、日常生活に耐えうる皮膜強度や耐水性を有し、除去が容易にできる人工爪被覆用組成物の開発が望まれていた。
【課題を解決するための手段】
【０００８】
かかる実情に鑑み、本発明者は上記課題を解決すべく鋭意検討した結果、人工爪被覆用組成物を水系とすることで塗布中や塗布後に人工爪へ悪影響を与えることがなく、また、乾燥後に強固な皮膜を形成し耐水性を有する水不溶性の皮膜を形成するポリマーエマルションと粉体を用いることで日常生活に耐えうる皮膜強度や隠ぺい力を発揮することができた。しかし、水不溶性の皮膜を形成するポリマーエマルションの皮膜は強固であり除去の困難性が問題であったため、ポリビニルアルコール又はポリビニルピロリドンを組み合わせることで、水には耐性を有するが４０℃程度の湯で皮膜がふやける特性を示し、皮膜の除去を容易にし、さらに水不溶性の皮膜を形成するポリマーエマルションや粉体との均一な皮膜を形成することを見出し本発明を完成するに至った。
【０００９】
すなわち、本発明は次の成分（Ａ）〜（Ｄ）；
（Ａ）水不溶性の皮膜を形成するポリマーエマルション
（Ｂ）ポリビニルアルコール、ポリビニルピロリドンから選ばれる１種又は２種以上
（Ｃ）粉体
（Ｄ）水
を含有する人工爪被覆用組成物を提供するものである。
【００１０】
成分（Ａ）がアクリル酸アルキル共重合体エマルション、アクリル酸アルキル・酢酸ビニル共重合体エマルション、アクリル酸アルキル・スチレン共重合体エマルションから選ばれる１種又は２種以上である前記人工爪被覆用組成物を提供するものである。
【００１１】
成分（Ａ）の固形分と成分（Ｂ）の含有質量割合（成分（Ａ）の固形分/成分（Ｂ））が４〜２５０である前記人工爪被覆用組成物を提供するものである。
【００１２】
下記測定方法により求めた透明度が１０未満である前記人工爪被覆用組成物を提供するものである。
測定方法：白色部分と黒色部分を有する隠ぺい力試験紙（ＪＩＳ Ｋ５１０１）に、ドクターブレードにて試料を膜厚８００μｍで塗布し、２０℃で１５分風乾させ、その黒色部分をバックとした際のＬ*ａ*ｂ*値と、白色部分をバックとした際のＬ*ａ*ｂ*値を測定することにより塗布色を測定する。白色部分をバックとした時と黒色部分をバックとした時の測色値から、色差（ΔＥ）を求め、この色差を透明度とする。
【００１３】
４２℃の湯にて除去することができる前記人工爪被覆用組成物を提供するものである。
【００１４】
有機溶剤を含有しない前記人工爪被覆用組成物を提供するものである。
【００１５】
人工爪の色及び形状を損傷せずに除去することができる前記人工爪被覆用組成物を提供するものである。
【発明の効果】
【００１６】
本発明の人工爪被覆用組成物は、お湯で容易に除去することができ、人工爪に塗布しても人工爪への悪影響がなく、また、日常生活に耐えうる皮膜強度や耐水性を有し、十分な隠ぺい力があり、ＴＰＯに合わせて人工爪の色味やデザインを隠ぺいすることができる。
【発明を実施するための形態】
【００１７】
本発明における成分（Ａ）の水不溶性の皮膜を形成するポリマーエマルションは、乾燥後の皮膜が水に不溶となるものであれば、特に制限無く用いることができる。成分（Ａ）は、水等の水系溶媒中にポリマーが粒子状に分散している水性ポリマーエマルションであり、該水系溶媒の揮発に伴い、ポリマー粒子同士が合一、融着することにより、皮膜を形成するものである。
【００１８】
このような水不溶性の皮膜を形成するポリマーエマルションは、アクリル酸やメタクリル酸、或いはこれらのアルキルエステル等の誘導体から選ばれる１種又は２種以上のモノマーを重合したアクリル系ポリマーエマルション等が挙げられる。具体的なモノマーとしては、アクリル酸、アクリル酸メチル、アクリル酸エチル、アクリル酸アミド、アクリル酸−ｎ−プロピル、アクリル酸−ｎ−ブチル、アクリル酸イソブチル、アクリル酸オクチル、アクリル酸−２−エチルヘキシル、Ｎ，Ｎ−ジメチルアミノエチルアクリレート、アクリロニトリル、メタクリル酸、メタクリル酸エチル、メタクリル酸アミド、メタクリル酸−ｎ−プロピル、メタクリル酸−ｎ−ブチル、メタクリル酸イソブチル、メタクリル酸−２−エチルヘキシル、メタクリル酸オクチル、メタクリル酸ハイドロキシエチル、Ｎ，Ｎ−ジメチルアミノエチルメタクリレート等が挙げられる。また、前記モノマーを重合させる際、スチレン、酢酸ビニル、シリコーンマクロマー、フッ素系モノマー、アルコキシシラン不飽和単量体等を共重合させても良い。これらのポリマーエマルションの製造方法は、特に限定されないが、反応性乳化剤を使用したソープフリー重合法や、乳化剤を含まない水媒体不均一重合法等の既知の手法が挙げられる。
【００１９】
成分（Ａ）のポリマーエマルションとしては、例えば、（メタ）アクリル酸アルキル・スチレン共重合体エマルション、アクリル酸アルキル・酢酸ビニル共重合体エマルション、酢酸ビニル・スチレン共重合体エマルション、アクリル酸アルキル・アクリロニトリル・スチレン共重合体エマルション、（メタ）アクリル酸アルキル・ビニルピロリドン共重合体エマルション、（メタ）アクリル酸・（メタ）アクリル酸アルキル共重合体エマルション、（メタ）アクリル酸アルキル共重合体エマルション、シリコーン系ポリマーエマルション等が挙げられる。これらの中でもアクリル酸アルキル共重合体エマルション、アクリル酸アルキル・酢酸ビニル共重合体エマルション、アクリル酸アルキル・スチレン共重合体エマルションから選ばれる１種又は２種以上であると、主にアクリル樹脂からなる人工爪との親和性が良く、また、耐水性、皮膜強度、膜の均一性等の点において好ましい。
【００２０】
成分（Ａ）の市販品としては、例えば、ＹＯＤＯＳＯＬ ＧＨ８００Ｆ（アクゾノーベル社製、固形分４５質量％（以下、「％」で示す。））、ＹＯＤＯＳＯＬ ＧＨ８１０Ｆ（アクゾノーベル社製、固形分４６％）、ＹＯＤＯＳＯＬ ＧＨ４１Ｆ（アクゾノーベル社製、固形分４７％）、ビニゾール２１４０Ｌ（大同化成工業社製、固形分４３％）、ビニゾール１０８６ＷＰ（大同化成工業社製、固形分４０％）等が挙げられる。
【００２１】
本発明における成分（Ａ）の含有量は特に規定されるものではないが、固形分換算で９〜２５％が好ましく、更には１２〜２３％がより好ましく、この範囲であれば十分な皮膜強度と耐水性、使用性、適度な膜の厚みによる隠ぺい力を付与することができる。
【００２２】
本発明における成分（Ｂ）のポリビニルアルコール、ポリビニルピロリドンは、通常化粧料に使用されるものであれば特に制限無くいずれのものも使用でき、必要に応じ１種または２種以上を用いることができる。
【００２３】
本発明における成分（Ｂ）のポリビニルアルコールは重合度とけん化度の違いによっていくつかのグレードに分けられたものが市販されている。重合度は通常４質量％濃度水溶液の２０℃における粘度を測定することによって示される。本発明の成分（Ｂ）のポリビニルアルコールの粘度は特に限定されないが、１〜７０ｍＰａ・ｓのものが好ましい。一方、けん化度はポリビニルアルコールの製造時におけるポリ酢酸ビニルのアセチル基のけん化の割合によるもので、ほぼ完全にけん化を行った完全けん化型とアセチル基をある程度残した部分けん化型とに大きく分けられる。本発明においては、いずれのけん化型のものも使用することができるが、部分けん化型のポリビニルアルコールを用いる方が好ましい。
【００２４】
本発明における成分（Ｂ）のポリビニルアルコールの市販品としては、ＰＶＡ−１０３、ＰＶＡ−１１０、ＰＶＡ−２０５、ＰＶＡ−２１０、ＰＶＡ−２１７、ＰＶＡ−６１３、ＰＶＡ−７０６、クラレポバール  ＰＶＡ１２４、クラレポバール  ２２４Ｃ（以上、クラレ社製）、ＰＶＡ−ＥＧ２５、ＰＶＡ−ＥＧ４０、ＰＶＡ−ＧＬ０５Ｓ、ＰＶＡ−ＥＧ０５、（以上、日本合成社製）等が例示できる。
【００２５】
本発明における成分（Ｂ）のポリビニルピロリドンは、平均分子量の異なるものが市販されており、本発明においてはいずれの平均分子量のものも使用することができるが、平均分子量が１万以上かつ１００万以下のものが好ましい。ポリビニルピロリドンの市販品として、ＬＵＶＩＳＫＯＬ  Ｋ９０  ＰＯＷＤＥＲ、ＬＵＶＩＳＫＯＬ  Ｋ３０（以上、バディッシュ社製）等が例示できる。
【００２６】
本発明における成分（Ｂ）の含有量は特に規定されるものではないが、０．１〜２％が好ましく、更には０．１５〜１．５％がより好ましく、この範囲であれば十分な耐水性と除去のしやすさ、均一な皮膜形成を付与することができる。
【００２７】
成分（Ａ）の固形分と成分（Ｂ）の含有質量割合（成分（Ａ）の固形分／成分（Ｂ））は特に制限はないが、皮膜形成能、使用性、皮膜強度、耐水性、除去のしやすさの点の観点から４〜２５０の範囲が好ましく、１５〜２３０がさらに好ましく、５０〜１００の範囲であると耐水性と除去のしやすさのバランスが適度となる観点からより好ましい。
【００２８】
本発明における成分（Ｃ）の粉体は、球状、板状、針状等の形状、煙霧状、微粒子、顔料級等の粒子径、多孔質、無孔質等の粒子構造等により特に限定されず、無機粉体類、光輝性粉体類、有機粉体類、色素粉体類、複合粉体類等が挙げられる。具体的には、酸化チタン、黒酸化チタン、コンジョウ、群青、ベンガラ、黄酸化鉄、黒酸化鉄、酸化亜鉛、酸化アルミニウム、無水ケイ酸、酸化マグネシウム、酸化ジルコニウム、炭酸マグネシウム、炭酸カルシウム、酸化クロム、水酸化クロム、カーボンブラック、ケイ酸アルミニウム、ケイ酸マグネシウム、ケイ酸アルミニウムマグネシウム、マイカ、合成マイカ、セリサイト、タルク、カオリン、炭化珪素、硫酸バリウム、窒化硼素等の無機粉体類、オキシ塩化ビスマス、酸化チタン被覆マイカ、酸化鉄被覆マイカ、酸化鉄被覆マイカチタン、有機顔料被覆マイカチタン、アルミニウムパウダー等の光輝性粉体類、ナイロンパウダー、ポリメチルメタクリレートパウダー、アクリロニトリル−メタクリル酸共重合体パウダー、塩化ビニリデン−メタクリル酸共重合体パウダー、ポリエチレンパウダー、ポリエチレンテレフタレートパウダー、ポリスチレンパウダー、オルガノポリシロキサンエラストマーパウダー、ポリメチルシルセスキオキサンパウダー、ポリウレタンパウダー、ウールパウダー、シルクパウダー、結晶セルロースパウダー、Ｎ−アシルリジンパウダー等の有機粉体類、有機タール系顔料、有機色素のレーキ顔料等の色素粉体類、微粒子酸化チタン被覆マイカチタン、微粒子酸化亜鉛被覆マイカチタン、硫酸バリウム被覆マイカチタン、酸化チタン含有無水ケイ酸、酸化亜鉛含有無水ケイ酸等の複合粉体等が挙げられ、これらを１種又は２種以上を用いることができる。尚、これら粉末は、フッ素化合物、シリコーン化合物、界面活性剤等の通常公知の処理剤により表面処理を施して用いても良い。
【００２９】
これらの粉体の中でも、隠ぺい力を付与する観点から高い屈折率を有する粉体が好ましく、具体的には屈折率が１．５以上の粉体が好ましい。高い屈折率を有する粉体としては、酸化チタン、黒酸化チタン、コンジョウ、群青、ベンガラ、黄酸化鉄、黒酸化鉄、酸化亜鉛、酸化アルミニウム、酸化マグネシウム、酸化ジルコニウム、炭酸マグネシウム、炭酸カルシウム、酸化クロム、水酸化クロム、カーボンブラック、ケイ酸アルミニウム、ケイ酸マグネシウム、ケイ酸アルミニウムマグネシウム、炭化珪素、硫酸バリウム、窒化硼素等の無機粉体類、オキシ塩化ビスマス、酸化チタン被覆マイカ、酸化鉄被覆マイカ、酸化鉄被覆マイカチタン、有機顔料被覆マイカチタン、アルミニウムパウダー等の光輝性粉体類、有機タール系顔料、有機色素のレーキ顔料等の色素粉体類、微粒子酸化チタン被覆マイカチタン、微粒子酸化亜鉛被覆マイカチタン、硫酸バリウム被覆マイカチタン等が挙げられる。
【００３０】
本発明における成分（Ｃ）の含有量は特に規定されるものではないが、０．１〜２０％が好ましく、更には０．３〜１５％がより好ましく、この範囲であれば適度な隠ぺい力を付与することができる。
【００３１】
本発明における成分（Ｄ）の水は、通常化粧料に使用される精製水の他、海洋深層水、温泉水等を１種又は２種以上を用いることができる。
【００３２】
本発明における成分（Ｄ）の含有量は特に規定されるものではないが、３０％〜８０％が好ましく、更には３５％〜７５％が好ましい。この範囲であれば、乾燥速度と化粧料の粘度が適度となり、使用性の良さを付与することができる。
【００３３】
また、本発明では一価の低級アルコールを含有すると、乾燥速度が速まるため好ましい。一価の低級アルコールは、通常化粧料に用いられるものであれば特に限定されるものではないが、炭素数２〜３のものであるエタノールやイソプロパノールが具体的には挙げられ、特にエタノールが好適である。また、本発明における一価の低級アルコールの含有量は特に規定されるものではないが、２〜１０％であると人工爪被覆用組成物が人工爪上ではじくことなく均一な皮膜形成ができるため好ましい。
【００３４】
本発明には、必要に応じて本発明の効果を損なわない範囲で、上記成分の他に、化粧料、皮膚外用剤に使用される成分、すなわち、油剤、界面活性剤、金属セッケン、ゲル化剤、アルコール類、水溶性高分子、皮膜形成剤、樹脂、消泡剤、可塑剤、紫外線防御剤、包接化合物、抗菌剤、香料、消臭剤、塩類、ｐＨ調整剤、清涼剤、動物・微生物由来抽出物、植物抽出物、保湿剤、アミノ酸、ビタミン類等を加えることができる。
【００３５】
本発明品は人工爪の色や形状を隠ぺいするために用いるものであり、隠ぺい力は高いものが好ましい。下記測定方法により求めた透明度が低いものほど、高い隠ぺい力を有する。本発明品の透明度は１０未満であり、５未満であることが好ましい。透明度が１０以上であると、人工爪の色等が透けて見える。
測定方法：白色部分と黒色部分を有する隠ぺい力試験紙（ＪＩＳ Ｋ５１０１）に、ドクターブレードにて試料を膜厚８００μｍで塗布し、２０℃で１５分風乾させ、その黒色部分をバックとした際のＬ*ａ*ｂ*値と、白色部分をバックとした際のＬ*ａ*ｂ*値を測定することにより塗布色を測定する。白色部分をバックとした時と黒色部分をバックとした時の測色値から、色差（ΔＥ）を求め、この色差を透明度とする。
なおＬ*ａ*ｂ*値については、日本電色色差計ＳＥ−２０００を用いてＬ*，ａ*，ｂ*値を測色し、以下の式により色差（ΔＥ）を求めた。
ΔＥ＝((Ｌ１*−Ｌ２*)２＋（ａ１*−ａ２*）２＋（ｂ１*−ｂ２*）２)０．５
（下付きの１及び２は、それぞれバックを白色部分と黒色部分にした時の値を意味する。）
【００３６】
本発明品は４０℃程度の湯にて除去することができ、人工爪の色及び形状を損傷せずに除去することができるものである。また、本発明品は人工爪の損傷を防ぐために有機溶剤を含有しないことが好ましい。
【００３７】
本発明品の色調は特に制限はされないが、審美性・装飾性の高い人工爪を隠ぺいし、手や指になじむ色や本来の爪の色に近い色が好ましい。具体的には、マンセル表色値で、色相１０．００Ｐ〜１０．００Ｙ、明度６．００〜９．００、彩度１．００〜１０．００の範囲が好ましい。
【００３８】
本発明品の製造方法は、特に限定されず、常法により調製される。例えば、上記成分（Ａ）、（Ｂ）、（Ｃ）及び（Ｄ）、さらに必要に応じて任意成分を加え、これを混合することにより調製する方法が挙げられる。
【００３９】
本発明品の形態は、特に限定されず、液状、半固形状、固形状等のいずれでもよいが、塗布のしやすさの点で液状が好ましい。また、本発明の剤型は、外相が水系であれば特に限定されず、水系、可溶化系、水中油型系等のいずれでもよい。
【００４０】
以下、実施例、比較例、製造例を挙げて本発明をさらに具体的に説明するが、本発明の範囲はこれらに限定されるものではない。
【００４１】
実施例１〜７及び比較例１〜５：人工爪被覆用組成物
下記表１に示す組成の人工爪被覆用組成物を下記製造方法により調製し、「耐水性」、「お湯での落としやすさ」、「皮膜強度」、「塗布時の膜の均一性」、「除去後の人工爪の変化の無さ」、「隠ぺい力（パネル評価、側色値評価）」の各項目について、以下に示す評価方法により評価し、結果を併せて表１に示した。なお、比較例５では下記製造例１の溶剤系ネイルエナメル及び製造例２の溶剤系ネイルエナメルリムーバーを用いた。
【００４２】
【表１】
2015199702.tif 000002
【００４３】
（製造方法）
Ａ：成分１〜８を混合し、均一分散する。
Ｂ：成分９〜１９を混合した後、Ａを添加し混合する。
Ｃ：Ｂを脱泡し、容器に充填して人工爪被覆用組成物を得た。
【００４４】
※１  ＮＩＫＫＯＬ ＢＣ−２０ＴＸ（日光ケミカルズ社製）
※２  ＧＲＩＮＳＴＥＤ  ＸＡＮＴＨＡＮ  ＣＬＥＡＲ  ８０（ＤＡＮＩＳＣＯ社製）
※３  ＹＯＤＯＳＯＬ ＧＨ８００Ｆ（アクゾノーベル社製、固形分４５％）
※４  ビニゾール２１４０Ｌ（大同化成工業社製、固形分４３％）
※５  ＰＥＧ−１５００（東邦化学工業社製）
※６  クラレポバール  ２２４Ｃ（クラレ社製）
※７  ＬＵＶＩＳＫＯＬ  Ｋ９０  ＰＯＷＤＥＲ（バディッシュ社製）
※８  ＡＮＴＡＲＡ４３０（アイエスピー・ジャパン社製、固形分４０％）
【００４５】
＜製造例１：比較例５で用いた溶剤系ネイルエナメル＞
（成分）                                                      （％）
１．酢酸ブチル                                                残  量
２．酢酸エチル                                              １５
３．ニトロセルロース                                        １３
４．イソプロパノール                                          ５
５．クエン酸アセチルトリブチル                                ３
６．（アクリル酸アルキル／ジメチコン）コポリマー  ※９        ５
７．ｄｌ−カンフル                                            ３
８．酸化チタン                                                ２
９．黒酸化鉄                                                  ０．１
１０．黄酸化鉄                                                ０．７
１１．ベンガラ                                                ０．２
１２．セリサイト                                              １．５
１３．パラメトキシケイ皮酸−２−エチルヘキシル                ０．５
１４．ジエチルアミノヒドロキシベンゾイル                      ０．２
安息香酸へキシル  ※１０
１５．有機変性ベントナイト  ※１１                            １
１６．無水ケイ酸  ※１２                                      ０．５
１７．雲母チタン                                              ３
１８．ポリエチレンテレフタレート・ポリオレフィン積層樹脂      ０．５
１９．リンゴ酸                                                ０．０１
２０．ジメチコン                                              ０．１
２１．香料                                                    ０．０５
※９  シリコンＫＰ−５４１（信越化学工業社製  固形分：６０％）
※１０  ＵＶＩＮＵＬ  Ａ  ＰＬＵＳ（ＢＡＳＦ社製）
※１１  ベントン２７（ＮＬインダストリ−社製）
※１２  アエロジル３００（日本アエロジル社製）
（製造方法）
Ａ：成分１〜成分２１を混合し、均一分散する。
Ｂ：Ａを脱泡し、容器に充填して溶剤系ネイルエナメルを得た。
【００４６】
＜製造例２：比較例５で用いた溶剤系ネイルエナメルリムーバー＞
（成分）                                                      （％）
１．アセトン                                                ７０
２．トリ２−エチルヘキサン酸グリセリル                        ５
３．オリーブ油                                                ０．０５
４．精製水                                                  残  量
５．エタノール                                              １０
６．香料                                                      ０．０１
（製造方法）
Ａ：成分１〜成分６を混合し、均一分散する。
Ｂ：Ａを脱泡し、容器に充填して溶剤系ネイルエナメルリムーバーを得た。
【００４７】
［評価項目１：耐水性］
直径１．５ｍｍの半球状の人工パールを指一本につき一個付けたアクリル樹脂の人工爪（一般的なネイルサロンで施術したジェルネイル）を付けた化粧歴１０年以上の女性パネル２０名に、人工爪の上に各試料を二度塗りして使用してもらい、約１０秒間流水にて手を洗った後、化粧膜の「耐水性」について、下記（イ）５段階絶対評価基準により評点を付してもらい、全パネルの評点の平均値を下記（ロ）４段階判定基準に従って判定した。
（イ）５段階絶対評価基準
（評点）：（評価）
５点：化粧膜が全く変化しない。
４点：水に濡れている時は化粧膜に若干のふやけ等の変化があるが、乾いた後には化粧膜が元に戻っている。
３点：水に濡れている時は化粧膜のふやけ等の変化があり、しばらくした後に化粧膜の一部が剥がれる等の軽微な変化がある。
２点：水に濡れている時は化粧膜のふやけ等の変化があり、しばらくした後に化粧膜の剥がれ、色の変化等の変化が起こる。
１点：水に濡れた途端、化粧膜の剥がれ、色の変化等の著しい変化がある。
（ロ）４段階判定基準
（評点の平均値）：（判定）
平均点４．５以上５以下    ：◎
平均点３．５以上４．５未満：○
平均点２．５以上３．５未満：△
平均点１以上２．５未満    ：×
【００４８】
［評価項目２：お湯での落としやすさ］
直径１．５ｍｍの半球状の人工パールを指一本につき一個付けたアクリル樹脂の人工爪（一般的なネイルサロンで施術したジェルネイル）を付けた化粧歴１０年以上の女性パネル２０名に、人工爪の上に各試料を二度塗りして使用してもらい、４２℃のお湯に手をつけた状態で化粧膜を手や爪を用いて剥がし、「お湯での落としやすさ」について、下記（ハ）５段階絶対評価基準により評点を付してもらい、全パネルの評点の平均値を下記（ニ）４段階判定基準に従って判定した。
（ハ）５段階絶対評価基準
（評点）：（評価）
５点：湯中で指でこすることで一枚膜が剥がれるように、もしくは溶けるように落ちる。
４点：湯中で指でこすることで、徐々に剥がれて落ちる。
３点：湯中で爪に力を入れてこすることで、力がかかった部分がおちる。
２点：湯中で爪に力を入れてこすっても、落としきれず一部が人工爪上に残る。
１点：湯中で全く落とすことができない。
（ニ）４段階判定基準
（評点の平均値）：（判定）
平均点４．５以上５以下    ：◎
平均点３．５以上４．５未満：○
平均点２．５以上３．５未満：△
平均点１以上２．５未満    ：×
【００４９】
［評価項目３：皮膜強度］
直径１．５ｍｍの半球状の人工パールを指一本につき一個付けたアクリル樹脂の人工爪（一般的なネイルサロンで施術したジェルネイル）を付けた化粧歴１０年以上の女性パネル２０名に、人工爪の上に各試料を二度塗りして使用してもらい、日中８時間通常通り生活した後、「皮膜強度」について下記（ホ）５段階絶対評価基準により評点を付してもらい、全パネルの評点の平均値を下記（ヘ）４段階判定基準に従って判定した。
（ホ）５段階絶対評価基準
（評点）：（評価）
５点：化粧膜が全く変化していない。
４点：化粧膜表面にわずかにヒビやゆがみ等が生じている。
３点：化粧膜の一部に欠け、割れ、剥がれ等が発生している。
２点：化粧膜の広い面で欠け、割れ、剥がれ等が発生している。
１点：化粧膜が全く残っていない。
（ヘ）４段階判定基準
（評点の平均値）：（判定）
平均点４．５以上５以下    ：◎
平均点３．５以上４．５未満：○
平均点２．５以上３．５未満：△
平均点１以上２．５未満    ：×
【００５０】
［評価項目４：塗布時の膜の均一性］
直径１．５ｍｍの半球状の人工パールを指一本につき一個付けたアクリル樹脂の人工爪（一般的なネイルサロンで施術したジェルネイル）を付けた化粧歴１０年以上の女性パネル２０名に、人工爪の上に各試料を二度塗りして使用してもらい、「塗布時の膜の均一性」について下記（ト）５段階絶対評価基準により評点を付してもらい、全パネルの評点の平均値を下記（チ）４段階判定基準に従って判定した。
（ト）５段階絶対評価基準
（評点）：（評価）
５点：筋むら、膜抜け、色むら、凹凸等がなく、一度塗りで均一な表面に仕上がる。
４点：一度塗りでは筋むら、膜抜け、色むら、凹凸等が少しあるが、二度塗りで均一な表面に仕上がる。
３点：二度塗りしても筋むら、膜抜け、色むら、凹凸等が多少あるが、軽微である。
２点：二度塗りしても筋むら、膜抜け、色むら、凹凸等が目立つ。
１点：二度塗りしても膜にならない。
（チ）４段階判定基準
（評点の平均値）：（判定）
平均点４．５以上５以下    ：◎
平均点３．５以上４．５未満：○
平均点２．５以上３．５未満：△
平均点１以上２．５未満    ：×
【００５１】
［評価項目５：除去後の人工爪の変化の無さ］
直径１．５ｍｍの半球状の人工パールを指一本につき一個付けたアクリル樹脂の人工爪（一般的なネイルサロンで施術したジェルネイル）を付けた化粧歴１０年以上の女性パネル２０名に、人工爪の上に各試料を二度塗りして使用してもらい、乾いた後に４２℃のお湯もしくはお湯で落ちない場合はネイルエナメルリムーバーややすり等を用いて除去してもらい、「除去後の人工爪の変化の無さ」について、下記（リ）３段階絶対評価基準により評点を付してもらい、全パネルの評点の平均値を下記（ヌ）４段階判定基準に従って判定した。
（リ）３段階絶対評価基準
（評点）：（評価）
３点：人工爪に変化が全くない。
２点：人工爪にわずかに曇りや傷等が発生している。
１点：人工爪が曇ったり一部溶けたりしている。
（ヌ）４段階判定基準
（評点の平均値）：（判定）
平均点２．５以上３以下  ：◎
平均点２を超え２．５未満：○
平均点１．５以上２以下  ：△
平均点１以上１．５未満  ：×
【００５２】
［評価項目６：隠ぺい力（パネル評価）］
直径１．５ｍｍの半球状の人工パールを指一本につき一個付けたアクリル樹脂の人工爪（一般的なネイルサロンで施術したジェルネイル）を付けた化粧歴１０年以上の女性パネル２０名に、人工爪の上に各試料を二度塗りして使用してもらい、「隠ぺい力」について、下記（ル）３段階絶対評価基準により評点を付してもらい、全パネルの評点の平均値を下記（ヲ）４段階判定基準に従って判定した
（ル）３段階絶対評価基準
（評点）：（評価）
３点：人工爪の凹凸や色味が隠ぺいされている。
２点：人工爪の凹凸や色味がわずかに透けている。
１点：人工爪の凹凸や色味が認識できるほど透けている。
（ヲ）４段階判定基準
（評点の平均値）：（判定）
平均点２．５以上３以下  ：◎
平均点２を超え２．５未満：○
平均点１．５以上２以下  ：△
平均点１以上１．５未満  ：×
【００５３】
［評価項目７：隠ぺい力（側色値評価）］
白色部分と黒色部分を有する隠ぺい力試験紙（ＪＩＳ  Ｋ５１０１）に、ドクターブレードにて試料を膜厚８００ｍｍで塗布し、２０℃で１５分風乾させ、その黒色部分をバックとした際のＬ*ａ*ｂ*値と、白色部分をバックとした際のＬ*ａ*ｂ*値を測定することにより塗布色を測定した。白色部分をバックとした時と黒色部分をバックとした時の測色値から、色差（ΔＥ）を求め、この色差を透明度として、隠ぺい力を下記（ワ）４段階判定基準に従って判定した。Ｌ*ａ*ｂ*値については、日本電色色差計ＳＥ−２０００を用いてＬ*，ａ*，ｂ*値を測色し、以下の式により色差（ΔＥ）を求めた。
ΔＥ＝((Ｌ１*−Ｌ２*)２＋（ａ１*−ａ２*）２＋（ｂ１*−ｂ２*）２)０．５
（下付きの１及び２は、それぞれバックを白色部分と黒色部分にした時の値を意味する。）
なお、透明度が低く色差が小さいものほど、高い隠ぺい力を有する。
（ワ）４段階判定基準
（評価）：（判定）
色差が５未満          ：◎
色差が５以上１０未満  ：○
色差が１０以上１５未満：△
色差が１５以上        ：×
【００５４】
表１の結果から明らかなように、本発明の実施例１〜７の人工爪被覆用組成物は「耐水性」、「お湯での落としやすさ」、「皮膜強度」、「塗布時の膜の均一性」、「除去後の人工爪の変化の無さ」、「隠ぺい力（パネル評価、側色値評価）」の全てにおいて優れたものであった。一方、成分（Ａ）を含有していない比較例１は十分な皮膜を形成できない為、「耐水性」、「皮膜強度」、「塗布時の膜の均一性」、「隠ぺい力」において満足できるものが得られなかった。また、成分（Ａ）の代わりに水溶性の皮膜を形成するポリエチレングリコールを用いた比較例２は、耐水性がない為手を洗うと流れ落ちてしまい、更に皮膜強度も弱く、なかなか乾かない為均一に塗布するのが困難であり、満足するものが得られなかった。次に、成分（Ｂ）を含有していない比較例３はお湯での除去が困難であり、「お湯での落としやすさ」において満足いくものが得られなかった。また、落としにくくなったことでやすり等でこする必要があったため、除去後に人工爪に傷がついてしまった。また、成分（Ｂ）の代わりに（スチレン／ビニルピロリドン）コポリマーを含有した比較例４は、水につけた途端に皮膜が白く濁り耐水性に劣るものとなった。また、溶剤系ネイルエナメルを用いた比較例５は、お湯での除去が困難であり「お湯での落としやすさ」において満足いくものが得られなかった。また、皮膜の除去をする際に、溶剤系ネイルエナメルリムーバーを用いる必要があったため、溶剤系ネイルエナメル及び溶剤系ネイルエナメルリムーバー中に含まれる有機溶剤が人工爪にも浸透し、一部人工爪が溶けたり曇りが発生したりし、人工爪の状態が変化しており満足いくものが得られなかった。
【００５５】
実施例８：人工爪被覆用組成物
下記組成の人工爪被覆用組成物を調製した。
（成分）                                                          （％）
１．アクリル酸アルキル・スチレン共重合体エマルション  ※１３    １０
２．アクリル酸アルキル共重合体エマルション    ※３              ３０
３．ポリビニルアルコール  ※１４                                  ０．２
４．ポリビニルピロリドン  ※１５                                  ０．２
５．精製水                                                        残  量
６．エタノール                                                    ５
７．メチルパラベン                                                ０．２
８．１，３−ブチレングリコール                                    ８
９．ジプロピレングリコール                                        ２
１０．酸化チタン                                                  ２．５
１１．黒色酸化鉄                                                  ０．３
１２．ベンガラ                                                    ０．３
１３．赤色２２６号                                                ０．０１
１４．黄色４号                                                    ０．０２
１５．グンジョウ                                                  ０．０５
１６．酸化チタン被覆マイカ                                        ２
１７．ローカストビーンガム  ※１６                                ０．２５
１８．アクリル酸・メタクリル酸アルキル（Ｃ１０−３０）共重合体  
※１７                                                      ０．０５
１９．トリエタノールアミン                                        ０．１
２０．大豆レシチン                                                ０．５
２１．オリーブ油                                                  ０．０１
２２．バラ抽出液                                                  ０．０１
２３．モモ抽出液                                                  ０．０１
２４．リンゴ抽出液                                                ０．０１
２５．マカダミアナッツ油                                          ０．０１
２６．ヨクイニンエキス                                            ０．０１
２７．香料                                                        ０．０２
※１３  ＹＯＤＯＳＯＬ  ＧＨ４１Ｆ（アクゾノーベル社製、固形分４７％）
※１４  ゴーセノールＥＧ−０５Ｐ（日本合成社製）
※１５  ＬＵＶＩＳＫＯＬ  Ｋ３０（バディッシュ社製）
※１６  ＧＥＮＵ  ＶＩＳＣＯ  ＴＹＰＥ ＲＬ−２００Ｊ（ＣＰケルコ社製）
※１７  ＣＡＲＢＯＰＯＬ  １３４２（ＬＵＢＲＩＺＯＬ  ＡＤＶＡＮＣＥＤ  ＭＡＴＥＲＩＡＬＳ社製）
（製造方法）
Ａ：成分１〜２７を混合し、均一分散する。
Ｂ：Ａを脱泡し、容器に充填して人工爪被覆用組成物を得た。
【００５６】
実施例８で得られた人工爪被覆用組成物は、「耐水性」、「お湯での落としやすさ」、「皮膜強度」、「塗布時の膜の均一性」、「除去後の人工爪の変化の無さ」、「隠ぺい力」の全てにおいて優れた人工爪被覆用組成物であった。
【００５７】
実施例９：人工爪被覆用組成物
下記組成の人工爪被覆用組成物を調製した。
（成分）                                                        （％）
１．アクリル酸アルキル・酢酸ビニル共重合体エマルション  ※４      ５
２．アクリル酸アルキル共重合体エマルション  ※３                ２０
３．アクリル酸アルキル共重合体エマルション  ※１８              １０
４．アクリル酸アルキル共重合体エマルション  ※１９                ５
５．ポリビニルアルコール  ※６                                    ０．５
６．精製水                                                         残  量
７．イソプロパノール                                              ３
８．エタノール                                                    ４
９．フェノシキエタノール                                          ０．２
１０．１，３−ブチレングリコール                                  ８
１１．酸化チタン                                                  ２．５
１２．黄色酸化鉄                                                  ０．３
１３．ベンガラ                                                    １
１４．酸化亜鉛                                                    ０．０１
１５．タルク                                                      ０．５
１６．酸化チタン被覆合成マイカ                                    ０．０５
１７．無水ケイ酸                                                  ０．１
１８．キサンタンガム  ※２                                        ０．２５
１９．セスキオレイン酸ソルビタン                                  ０．５
２０．酢酸トコフェロール                                          ０．０１
２１．スクワラン                                                  ０．０１
２２．メトキシケイ皮酸オクチル                                    ０．５
２３．Ｌ−メントール                                              ０．０１
２４．カンファー                                                  ０．０１
２５．ペパーミントエキス                                          ０．０１
２６．ラベンダーエキス                                            ０．０１
２７．ポリエチレンパウダー  ※２０                                ０．０１
２８．ポリエチレンテレフタレートパウダー                          ０．０１
２９．ジイソステアリン酸ジグリセリル                              ０．０１
３０．トリイソステアリン酸ジグリセリル                            ０．００５
３１．リンゴ酸ジイソステアリル                                    ０．００５
３２．流動パラフィン  ※２１                                      ０．００５
３３．２−エチルヘキサン酸セチル                                  ０．００５
３４．グリコシルトレハロース・水添デンプン分解物水溶液  ※２２    ０．０１
３５．合成金雲母  ※２３                                          ０．０１
３６．デカメチルシクロペンタシロキサン                            ０．０１
※１８  ＹＯＤＯＳＯＬ  ＧＨ８１０Ｆ（アクゾノーベル社製、固形分４６％）
※１９  ビニゾール１０８６ＷＰ（大同化成工業社製、固形分４０％）
※２０  ミペロン  ＰＭ−２００（三井化学社製）
※２１  ＤＲＡＫＥＯＬ  ６００  ＭＩＮ  ＯＩＬ  ＵＳＰ（ペンレコ社製）
※２２  ＴＯＲＮＡＲＥ（林原社製；グリコシルトレハロース含量４７％）
※２３  ＰＤＭ−４０Ｌ（トピー工業社製；平均粒径３５〜４５μｍ）
（製造方法）
Ａ：成分１〜３６を混合し、均一分散する。
Ｂ：Ａを脱泡し、容器に充填して人工爪被覆用組成物を得た。
【００５８】
実施例９で得られた人工爪被覆用組成物は、「耐水性」、「お湯での落としやすさ」、「皮膜強度」、「塗布時の膜の均一性」、「除去後の人工爪の変化の無さ」、「隠ぺい力」の全てにおいて優れた人工爪被覆用組成物であった。